(57)【要約】本発明は、圧縮機のフラッパ弁用冷間圧延焼入れマルテンサイト／オーステナイトステンレス鋼帯であって、重量％（ｗｔ％）で、Ｃを０．３〜０．５、Ｓｉを０．２〜０．８、Ｍｎを０．２〜１．０、Ｃｒを１２．０〜１５．０、Ｍｏを０．５０〜２．００、Ｎを０．０２〜０．１５、Ｖを０．０１〜０．２０含む鋼から作製され、焼戻しマルテンサイトおよび５体積％と１５体積％の間のオーステナイトからなるマトリックスを有し、引張強度（Ｒｍ）が１９７０〜２３００ＭＰａである、帯に関する。
2017508863.tif 000002
【特許請求の範囲】
【請求項１】
圧縮機のフラッパ弁用冷間圧延焼入れマルテンサイト／オーステナイトステンレス鋼帯であって、
ａ）重量％（ｗｔ％）で、
Ｃ      ０．３〜０．５
Ｓｉ    ０．２〜０．８
Ｍｎ    ０．２〜１．０
Ｃｒ    １２．０〜１５．０
Ｍｏ    ０．５〜２．０
Ｎ      ０．０２〜０．１５
Ｖ      ０．０１〜０．２０
Ｎｉ    ≦２．０
Ｃｏ    ≦２．０
Ｃｕ    ≦２．０
Ｗ      ≦２．０
Ａｌ    ≦０．０６
Ｔｉ    ≦０．０５
Ｚｒ    ≦０．０５
Ｎｂ    ≦０．０５
Ｔａ    ≦０．０５
Ｂ      ≦０．０１
Ｃａ    ≦０．００９
ＲＥＭ  ≦０．２
Ｆｅおよび不純物  残部
からなる鋼から作製され、
ｂ）焼戻しマルテンサイトおよび５体積％と１５体積％の間のオーステナイトからなるマトリックスを有し、
ｃ）引張強度（Ｒｍ）が１９７０〜２３００ＭＰａであり、
ｄ）厚さが０．０７〜３ｍｍであり、幅が≦５００ｍｍである、鋼帯。
【請求項２】
下記の要件：
Ｃ      ０．３５〜０．４１
Ｓｉ    ０．３０〜０．６０
Ｍｎ    ０．４０〜０．６５
Ｃｒ    １３〜１４
Ｍｏ    ０．８〜１．２
Ｎ      ０．０３〜０．１３
Ｖ      ０．０２〜０．１０
Ｎｉ    ≦０．５
Ｃｏ    ≦０．５
Ｃｕ    ≦０．５
Ｗ      ≦０．５
Ａｌ    ≦０．０１
Ｔｉ    ≦０．０１
Ｚｒ    ≦０．０１
Ｎｂ    ≦０．０１
Ｔａ    ≦０．０１
Ｂ      ≦０．００１
Ｃａ    ０．０００５〜０．００２
のうちの少なくとも１つを満たし、
Ｐ、ＳおよびＯの不純物含有量が、下記の要件
Ｐ      ≦０．０３
Ｓ      ≦０．０３
Ｏ      ≦０．００３
を満たす、請求項１に記載の帯。
【請求項３】
下記の要件：
Ｃ      ０．３５〜０．４１
Ｓｉ    ０．３０〜０．６０
Ｍｎ    ０．４０〜０．６５
Ｃｒ    １３〜１４
Ｍｏ    ０．８〜１．２
Ｎ      ０．０３〜０．１０
Ｖ      ０．０３〜０．０９
を満たす、請求項１または２に記載の帯。
【請求項４】
下記の要件：
引張強度（Ｒｍ）が２０００〜２２００ＭＰａ、
降伏強度（ＲＰ０．２）が１５００〜１７５０ＭＰａ、
ビッカース硬さ（ＨＶ１）が５７０〜６５０、
延性（ductility）Ａ５０が４〜９％
のうちの少なくとも１つを満たす、請求項１から３のいずれか一項に記載の帯。
【請求項５】
下記の要件：
反復曲げ疲労（reverse bending fatigue）が＞８５０ＭＰａ
を満たす、請求項１から４のいずれか一項に記載の帯。
【請求項６】
厚さが０．１〜１．５ｍｍであり、かつ／または幅が５〜１５０ｍｍである、請求項１から５のいずれか一項に記載の帯。
【請求項７】
最大球状介在物サイズが６μｍである、請求項１から６のいずれか一項に記載の帯。
【請求項８】
一次介在物化学種が、最大幅４μｍのケイ酸塩型である、請求項１から７のいずれか一項に記載の帯。
【請求項９】
請求項１から８のいずれか一項に記載の帯を製造する方法であって、下記：
ａ）請求項１から３のいずれか一項で規定された組成を有する鋼を熱間圧延する工程と、
ｂ）熱間圧延された帯を、厚さ０．０７〜３ｍｍに冷間圧延する工程と、
ｃ）冷間圧延された帯を、連続的に焼入れ及び焼戻しする工程と、
ｄ）任意選択により、冷間圧延された帯をスリッティングする（slitting）工程と
を含む、方法。
【請求項１０】
工程ｃ）において、オーステナイト化温度が１０００〜１１５０℃であり、焼戻し温度が２００〜６００℃である、請求項９に記載の方法。
【請求項１１】
焼入れが、帯を溶融鉛もしくは鉛合金の浴内でクエンチすることを伴い、浴が、好ましくは２５０〜３５０℃の温度を保持する、請求項９または１０に記載の方法。
【請求項１２】
使用される鋼が、粉末冶金によって製造され、前記鋼の最大球状介在物サイズが６μｍである、請求項９から１１のいずれか一項に記載の方法。
【発明の詳細な説明】
【技術分野】
【０００１】
技術分野
本発明は、圧縮機のフラッパ弁および他のリード（reed）用途用ステンレス鋼帯（steel strip）に関する。
【背景技術】
【０００２】
発明の背景
フラッパまたはリード弁は、特定の種類の圧縮サイクルが、特定の目的のために調節される様々な種類の用途において使用されている。それは、冷蔵庫または車のエアコンにおいて、絶えず動作する密閉型往復圧縮機の冷凍サイクルであり得る。フラッパ弁は基本的に、プリハードン（pre-hardened）鋼帯から作製されるばねである。最も単純な形態では、フラッパ弁は舌状であり、片端部が固定され、反対の端部が自由に動くよう取り付けられて、圧縮機内の液体または気体の流れを調節する。フラッパ弁は、稼働中に、繰り返し曲げ応力および繰り返し衝撃応力を受ける。通常、これらの繰り返し応力は、最終的に疲労破壊を引き起こす。したがって、疲労特性は、フラッパ弁材料について最も重要である。
【発明の概要】
【発明が解決しようとする課題】
【０００３】
本発明の鋼帯で作製されるフラッパ弁では、鋼の化学組成、非金属介在物および熱処理に対する改変の組み合わせ効果により、疲労特性が最適化される。
【０００４】
圧縮機のＯＥＭは、圧縮機の性能および寿命を改善するために、より長い疲労寿命を有する材料を必要とする。
【０００５】
更に、産業界では、よりエネルギー効率が高く、より静かな圧縮機の開発に対する関心が高まっている。成績係数（ＣＯＰ）は、弁のリフトの増加、および弁の厚さの減少によって増加し得る。したがって、圧縮機の設計者は、疲労強度の改善に加えて、制振性（damping properties）が向上した弁の材料を必要とする。
【０００６】
リード弁に使用される既存の鋼グレードは、従来の溶融、鋳造、圧延および熱処理プロセスによって製造された炭素鋼のＡＩＳＩ  １０９５およびステンレス鋼のＡＩＳＩ  ４２０の修正版である。しかし、産業界の要求および生じる性能の要件は、将来のフラッパリードが、非常に薄く、疲労寿命予測値が増加し、より高い制振性を有する鋼帯から作製されることを益々必要とするであろうことを意味する。
【０００７】
発明の開示
本発明の一般的な目的は、より効率的かつ信頼性の高い圧縮機を製造するために使用され得るように、最適化された特性プロファイル（property profile）を有する、フラッパ弁用のプリハードンステンレス鋼帯を提供することである。
【０００８】
更なる目的は、圧縮機の全ノイズレベルへのフラッパリードの寄与を減少させる、フラッパ弁用のプリハードンステンレス鋼帯を提供することである。
【０００９】
また、このような改善された鋼帯を製造する方法を提供することも、本発明の目的である。
【００１０】
前述の目的および追加の利点は、特許請求の範囲に提示される組成、微細構造および物理的特性を有する冷間圧延焼入れ（cold rolled and hardened）マルテンサイトステンレス鋼帯を提供することによって、著しい程度まで達成される。
【００１１】
本発明は特許請求の範囲で定義される。
【図面の簡単な説明】
【００１２】
【図１】図１は、オーステナイト化温度の関数としての引張特性を開示する。
【図２】図２は、焼戻し温度の関数としての引張特性を開示する。
【発明を実施するための形態】
【００１３】
詳細な説明
個別の元素およびそれらの互いの相互作用の重要性、ならびに特許請求される合金の化学成分の制限を、下記で簡潔に説明する。鋼の化学組成についての全ての百分率は、明細書全体にわたって重量％（ｗｔ％）で示す。微細構造の相の量は、体積％（ｖｏｌ％）で示す。個別の元素の上限および下限は、特許請求の範囲で提示される制限内で、自由に組み合わせることができる。
【００１４】
炭素（０．３〜０．５％）
炭素は、最小含有量０．３％、好ましくは、少なくとも０．３２％、０．３４％、０．３６％または０．３６％で存在する。炭素は、オーステナイト中での溶解度が比較的大きい、強いオーステナイト安定剤である。炭素の上限は０．５％であり、０．４８％、０．４６％、０．４４％または０．４２％に設定されてもよい。参照範囲（referred range）は０．３５〜０．４１％である。いずれの場合でも、炭素の量は、鋼中のＭ２３Ｃ６、Ｍ７Ｃ３およびＭ６Ｃ型の一次炭化物の量が制限されるよう、好ましくは鋼が当該一次炭化物を含まないように制御されるべきである。
【００１５】
ケイ素（０．２〜０．８％）
ケイ素は脱酸素のために使用される。Ｓｉは強いフェライト形成剤であり、炭素の活性（activity）を増加させる。また、Ｓｉは強力な固溶体強化元素であり、鋼マトリックスを強化する。この効果は０．２％のＳｉの含有量で現れる。好ましい範囲は０．３０〜０．６０％である。
【００１６】
マンガン（０．２〜１．０％）
マンガンはオーステナイト安定剤であり、鋼の焼入性（hardenability）の改善に寄与する。したがってマンガンは、最小含有量０．２％、好ましくは、少なくとも０．３％、０．３５％または０．４％で存在するであろう。Ｍｎの含有量が多すぎる場合、仕上げ焼鈍後の残留オーステナイトの量が、多すぎることがある。したがって鋼は、最大１．０％のＭｎ、好ましくは、最大０．８％、０．７％または０．６５％のＭｎを含有するであろう。
【００１７】
クロム（１２．０〜１５．０％）
クロムはフェライト安定化元素であり、鋼に耐腐食（corrosion）性を付与するために添加される。Ｃｒは、鋼表面上に不動態膜を提供するために、少なくとも１２．０％の含有量で存在する必要がある。下限は、１２、４、１２、６、１２、８または１３％であってもよい。しかし、Ｃｒの含有量が１５％を超える場合は、デルタフェライトが生じることがある。
【００１８】
モリブデン（０．５〜２．０％）
Ｍｏはフェライト安定剤であり、焼入性について非常に好ましい効果を有するとして知られている。モリブデンは、良好な二次硬化応答（response）を達成するために必須である。最小含有量は０．５％であり、０．６％、０．７％または０．８％に設定してもよい。モリブデンは強い炭化物形成元素であり、また、強いフェライト形成剤でもある。したがって、モリブデンの最大含有量は２．０％である。好ましくは、Ｍｏは１．５％、１．３％または１．１％まで制限される。
【００１９】
バナジウム（０．０１〜０．２０％）
バナジウムは、均等に分布した微細な析出炭化物、窒化物およびＶ（Ｎ，Ｃ）型の炭窒化物を、鋼のマトリックス中に形成する。また、この硬質相は、ＭＸと表示されてもよく、式中、Ｍは主にＶであるが、ＣｒおよびＭｏのような他の金属が、ある程度まで存在してもよい。ＸはＣおよびＮの一方または両方である。したがって、バナジウムは０．０１〜０．２％の量で存在するであろう。上限は、０．１％または０．０８％に設定されてもよい。下限は、０．０２％、０．０３％、０．０４％または０．０５％であってもよい。
【００２０】
窒素（０．０２〜０．１５％）
窒素は強いオーステナイト形成剤である。望ましい種類および量の硬質相、特にＶ（Ｃ，Ｎ）を得るために、Ｎは０．１５％まで制限される。より多い窒素含有量は、ワークの硬化（work hardening）、エッジのクラック、および／または多量の残留オーステナイトにつながることがある。窒素含有量とバナジウム含有量とのバランスが適切である場合、バナジウムリッチ炭窒化物Ｖ（Ｃ，Ｎ）が生じるであろう。これらは、オーステナイト化工程の間に部分的に固溶した後、焼戻し工程の間に、ナノメートルサイズの粒子として析出するであろう。バナジウム炭窒化物の熱的安定性は、バナジウム炭化物の熱的安定性よりも良好であると考えられる。したがって、高いオーステナイト化温度での結晶粒成長に対する耐性が向上する。下限は、０．０２％、０．０３％、０．０４％または０．０５％であってもよい。上限は、０．１２％、０．１０％、０．０８％または０．０６％であってもよい。
【００２１】
ニッケル（≦２．０％）
ニッケルはオーステナイト形成剤である。Ｎｉは、≦２．０％の量で存在してもよい。Ｎｉは、鋼に良好な焼入性および靱性を与える。しかし、高価なので、鋼のニッケル含有量は制限されるべきである。したがって、上限は１．０％、０．５％または０．５％に設定されてもよい。しかし、Ｎｉは通常、意図的には添加されない。
【００２２】
コバルト（≦２．０％）
コバルトはオーステナイト形成剤である。Ｃｏは、固相線温度を上昇させるので、焼入れ温度を上昇させる機会を提供する。したがって、オーステナイト化の間に、より多い分率の炭化物を固溶し、これにより焼入性を高めることが可能である。また、Ｃｏは、ＭＳ温度も上昇させる。しかし、大量のＣｏは、靱性および耐摩耗性を減少させることがある。最大量は２％であり、０．５％に設定されてもよい。しかし、スクラップ処理などの実用的な理由のために、Ｃｏの意図的な添加は通常なされない。
【００２３】
銅（≦２．０％）
Ｃｕはオーステナイト安定化元素であるが、フェライト中の溶解度が低い。Ｃｕは、鋼の硬さおよび耐腐食性の向上に寄与し得る。しかし、一度銅が添加されると、銅を鋼から抽出することは不可能である。このことは、スクラップ処理を劇的により難しくする。この理由により、上限は１．０％、０．５％、または０．３％であってもよい。銅は通常、意図的には添加されない。
【００２４】
アルミニウム（≦０．０６％）
脱酸素のために、アルミニウムをＳｉおよびＭｎと組み合わせて使用してもよい。下限は、良好な脱酸素を保証するために、０．００１％、０．００３％、０．００５％または０．００７％に設定される。上限は、望ましくない相、例えばＡｌＮおよび硬い脆性アルミナ介在物の析出を避けるために、０．０６％に制限される。上限は、０．０５％、０．０４％、０．０３％、０．０２％または０．０１５％であってもよい。
【００２５】
タングステン（≦２％）
原理的に、モリブデンとタングステンとの化学的類似性により、モリブデンを２倍のタングステンで置き換えることができる。しかし、タングステンは高価であり、かつスクラップ金属の取扱いを複雑にする。したがって、最大量は２％、好ましくは０．５％または０．３％に制限され、最も好ましくは、意図的な添加がなされない。
【００２６】
ニオブ（≦０．０５％）
ニオブは、Ｍ（Ｎ，Ｃ）型の炭窒化物を形成する点で、バナジウムと類似しており、原理的にバナジウムの一部を置き換えるために使用され得るが、バナジウムと比較して、２倍の量のニオブが必要である。しかしＮｂによって、より角張った形状のＭ（Ｎ，Ｃ）が生じ、これはＶ（Ｃ，Ｎ）よりも大幅に安定でもあるので、オーステナイト化の間に固溶しないことがある。したがって、最大量は０．０５％、好ましくは０．０１％であり、最も好ましくは、意図的な添加がなされない。
【００２７】
Ｔｉ、ＺｒおよびＴａ（それぞれ≦０．０５％）
これらの元素は炭化物形成剤であり、硬質相の組成を変えるために、特許請求される範囲で合金中に存在してもよい。しかし通常、これらの元素は全て添加されない。
【００２８】
ホウ素（≦０．０１％）
Ｂは、鋼の硬さを更に増加させるために使用され得る。量は、０．０１％まで制限され、好ましくは≦０．００５％または更に≦０．００１％である。
【００２９】
ＣａおよびＲＥＭ（希土類金属）
これらの元素は、高温加工性を更に改善し、かつ非金属介在物の形を改変するために、特許請求される量で鋼に添加されてもよい。
【００３０】
不純物元素
Ｐ、ＳおよびＯは主な不純物であり、鋼帯の機械的特性に負の影響を有する。したがって、Ｐは、０．０３％、好ましくは０．０１％まで制限されてもよい。Ｓは、０．０３％、０．０１％、０．００８％、０．０００５％または０．０００２％まで制限されてもよい。Ｏは、０．００３％、０．００２％または０．００１％まで制限されてもよい。
【００３１】
本発明者らは、フラッパ弁材料の機械的特性に関する改変された化学組成および改変された熱処理の効果を系統的に調べた。化学組成に対して、従来の材料と比較してなされた改変は、主に窒素およびバナジウムの増加に集中したが、いくつかの利益は、オーステナイトレベルの増加ならびに炭素、マンガンおよびリンなどの元素に対するより厳格な制御（tighter control）からも得られた。
【００３２】
バルブ帯（valve strip）の連続焼入れが、様々な炉パラメータを使用してなされ、従来の化学組成と改変された化学組成からの材料の焼入れ応答がマッピングされた。製造試験は、一定のライン速度で、１０００℃〜１０８０℃の範囲の焼入れ温度で行い、２５０℃〜３５０℃の範囲の温度の溶融鉛合金中でクエンチし、２２０℃〜６００℃の範囲の温度で焼戻した。
【００３３】
従来の材料について、これらの硬化試験から得られた機械的特性は、
・降伏強度Ｒｐ０．２の範囲が１３００ＭＰａと１６００ＭＰａの間（between）
・引張強度Ｒｍの範囲が１７４０ＭＰａと２１００ＭＰａの間
・伸び（elongation）Ａ５０の範囲が４％と６％の間
に相当した。
【００３４】
更なる連続焼入れ試験を、改変された化学組成および非金属介在物の含有量を有する材料で実施した。製造試験は、一定のライン速度で、１０５０℃〜１１００℃の範囲の焼入れ温度で行い、２５０℃〜３５０℃の範囲の温度の溶融鉛合金中でクエンチし、２２０℃〜６００℃の範囲の温度で焼戻しした。
【００３５】
改変された化学組成および非金属介在物の含有量を有する材料について、更なる焼入れ試験から得られた機械的特性は、
・Ｒｐ０．２の範囲が１４００ＭＰａと１７５０ＭＰａの間
・Ｒｍの範囲が１９７０ＭＰａと２３００ＭＰａの間
・Ａ５０の範囲が４％と８％の間
に相当した。
【００３６】
例
この例では、本発明によるステンレス鋼帯を、従来のステンレス鋼帯と比較する。調べた鋼の組成は、以下の通りであった。
【００３７】
従来            本発明
Ｃ      ０．３８        ０．４０
Ｓｉ    ０．３６        ０．４２
Ｍｎ    ０．４８        ０．５６
Ｃｒ    １３．１        １３．４
Ｍｏ    ０．９８        ０．９９
Ｎ      ０．０１７      ０．０５２
Ｖ      ０．００９      ０．０５５
Ｎｉ    ０．３１        ０．１５
Ｐ      ０．０１８      ０．０１８
Ｓ      ０．０００４    ０．０００６
Ｆｅおよび不純物  残部。
【００３８】
焼入れおよび焼戻し試験で使用された、冷間圧延された帯は全て、厚さが０．２０３ｍｍであり、幅が１４０ｍｍであった。上述した連続焼入れ炉で、帯に焼入れおよび焼戻しを行った。引張強度測定は、ＩＳＯ  ６８９２：２００９に準拠して行った。図１は、オーステナイト化温度の関数としての引張特性を開示する。図２は、焼戻し温度の関数としての引張特性を開示する。
【００３９】
産業上の利用可能性
本発明の鋼帯は、改善された特性を有する圧縮機用フラッパ弁を製造するために使用され得る。
【図１】
2017508863.tif 000003
【図２】
2017508863.tif 000004
【国際調査報告】
2017508863.tif 000005
2017508863.tif 000006
2017508863.tif 000007
2017508863.tif 000008